(57)【特許請求の範囲】
【請求項１】
自立支持型高分子膜であって、次式（Ｉ）の反復単位から形成された動的重合体から形成されることを特徴とする自立支持型高分子膜：
【化１】
0005612072.tif 000020
式中、
・Ｄは、次式（ＩD）のサブユニットを表し：
【化２】
0005612072.tif 000021
（式中、
・ｘは１０〜２０の範囲の整数であり；
・ｐ＝０又は１であり；そして
・＊は、イミン結合によるＤのＧへの結合点である。）；
・Ｇは、次式（ＩG）のサブユニットを表す：
【化３】
0005612072.tif 000022
（式中、
・Ｒ1は、水素原子又は１〜４個の炭素原子を有するアルキル基を表し、
・Ｙは窒素原子又はＣ−ＯＨを表し、
・＃はイミン結合によるＧのＤへの結合点であり、
・＊はイミン結合によるＧのＤへの結合点である。）；
ここで、該重合体中に存在する式（ＩG）の該サブユニットに遷移金属イオンが少なくとも０．５のモル比で錯体を形成するものとする。
【請求項２】
前記遷移金属イオンがＺｎ2+、Ｆｅ2+、Ｃｕ+、Ｎｉ2+、Ｃｏ2+及びＡｇ+から選択されることを特徴とする、請求項１に記載の膜。
【請求項３】
前記式（ＩG）のサブユニットのＲ1基について記載したアルキル基がメチル、エチル、ｎ−プロピル、ｎ−ブチル及びｔ−ブチル基から選択されることを特徴とする、請求項１又は２に記載の膜。
【請求項４】
前記式（ＩG）のサブユニットのＲ1基がＹに対してパラ位にあるｔ−ブチル基であることを特徴とする、請求項３に記載の膜。
【請求項５】
前記サブユニット（ＩG）が以下のサブユニット（ＩG1）及び（ＩG2）から選択されることを特徴とする、請求項１〜３のいずれかに記載の膜：
【化４】
0005612072.tif 000023
（該式（ＩG1）のサブユニットにおいて、Ｒ1基は、式（ＩG）のサブユニットについて請求項１〜３のいずれかで示したのと同じ意味を有し、該式（ＩG1）及び（ＩG2）のサブユニットにおいて、記号＊及び＃は、前記サブユニット（ＩG）について請求項１に記載したのと同じ意味を有する。）。
【請求項６】
前記式（ＩG）のサブユニットに錯化する遷移金属のモル比が０．５〜２の範囲にあることを特徴とする、請求項１〜５のいずれかに記載の膜。
【請求項７】
３００〜６００μｍの範囲の厚みを有することを特徴とする、請求項１〜６のいずれかに記載の膜。
【請求項８】
請求項１〜７のいずれかに記載の式（Ｉ）の反復単位から形成された少なくとも１種の動的重合体によって形成される自立支持型高分子膜の製造方法であって、次の工程を含むことを特徴とする方法：
（ａ）少なくとも１種の有機溶媒への溶液の状態で次のものを含む反応混合物を製造する工程：
・次式（Ｉ’D）の先駆物質から選択されるサブユニットＤの少なくとも１種の先駆物質：
【化５】
0005612072.tif 000024
（式中、ｘ’は１０〜２０の範囲の整数であり、ｐ’＝０又は１である。）、及び
・次式（Ｉ’G）の先駆物質から選択されるサブユニットＧの少なくとも１種の先駆物質：
【化６】
0005612072.tif 000025
（式中、Ｒ’1は水素原子又は１〜４個の炭素原子を有するアルキル基を表し、Ｙ’は窒素原子又はＣ−ＯＨを表す。）；
（ｂ）該反応混合物を還流させるように加熱することによって該先駆物質を重縮合させて次式（Ｉ’）の反復単位から形成される重合体を得る工程：
【化７】
0005612072.tif 000026
（式中、
・Ｄは、次式（ＩD）のサブユニットを表し：
【化８】
0005612072.tif 000027
（式中、
・ｘは１０〜２０の範囲の整数であり；
・ｐ＝０又は１であり；そして
・＊は、イミン結合によるＤのＧへの結合点である。）；
・Ｇは、次式（ＩG）のサブユニットを表す：
【化９】
0005612072.tif 000028
（式中、
・Ｒ1は、水素原子又は１〜４個の炭素原子を有するアルキル基を表し、
・Ｙは窒素原子又はＣ−ＯＨを表し、
・＃はイミン結合によるＧのＤへの結合点であり、
・＊はイミン結合によるＧのＤへの結合点である。））；
（ｃ）このようにして得られた重合体を有機溶剤に溶解させて重合体溶液（溶液Ｐ）を得る工程；
（ｄ）次式（II）：
Ｍm（Ａ）n      （II）
（式中、
・Ｍは遷移金属イオンであり
・Ａは１価又は２価の陰イオンであり、
・ｍ及びｎは、該塩の電気的中性が満たされるように選択される。）
の遷移金属塩を好適な溶媒に溶解させて該式（II）の塩の溶液（溶液Ｓ）を得る工程；
（ｅ）該溶液Ｐに該溶液Ｓを該重合体中に存在する式（ＩG）のサブユニットに遷移金属イオンが少なくとも０．５のモル比で錯体形成するような量で添加する工程；
（ｆ）膜を形成させ、そして該反応媒体から該溶媒を蒸発させる工程。
【請求項９】
ＭがＺｎ2+、Ｆｅ2+、Ｃｕ+、Ｎｉ2+、Ｃｏ2+及びＡｇ+から選択される遷移金属イオンであることを特徴とする、請求項８に記載の方法。
【請求項１０】
溶液Ｓを溶液Ｐに、前記重合体中に存在する式（ＩG）のサブユニットに遷移金属イオンが０．５〜２の範囲のモル比で錯体形成するような量で添加することを特徴とする、請求項８又は９に記載の方法。
【請求項１１】
前記式（II）の塩の陰イオンＡが酢酸、トリフルオロメタンスルホン酸、テトラフルオロホウ酸、ヘキサフルオロリン酸、硝酸及び過塩素酸陰イオンから選択されることを特徴とする、請求項８〜１０のいずれかに記載の方法。
【請求項１２】
前記式（II）の塩が式（Ｉ’）の反復単位の総質量に対して０．５〜２当量を占めることを特徴とする、請求項８〜１１のいずれかに記載の方法。
【請求項１３】
前記溶剤がテトラヒドロフラン、トリクロルメタン及びジクロルメタン及びそれらの混合物から選択される有機溶媒によって形成されることを特徴とする、請求項８〜１２のいずれかに記載の方法。
【請求項１４】
前記溶液Ｓの溶媒が低級アルコール及びアセトニトリルから選択されることを特徴とする、請求項８〜１３のいずれかに記載の方法。
【請求項１５】
請求項１〜７のいずれかに記載の自立支持型高分子膜の、化学種の膜分離方法における使用。
【請求項１６】
パーベーパレーション、逆浸透、ナノろ過及び気体分離方法における請求項１５に記載の使用。
【請求項１７】
金属イオンがＺｎ2+イオンである請求項１〜７のいずれかに記載の自立支持型高分子膜の、二酸化炭素の選択的分離のための使用。
【請求項１８】
分離することが望まれている化学種を含む気体又は液体混合物を請求項１〜７のいずれかに記載の自立支持型高分子膜に通すことからなることを特徴とする、化学種の分離方法。
【請求項１９】
請求項１〜７のいずれかに記載の自立支持型高分子膜の、炭化水素の分離、揮発性有機化合物の回収又はＮａ+／Ｋ+イオン輸送の容易化のための使用。
【発明の詳細な説明】
【技術分野】
【０００１】
本発明は、金属イオンを取り入れたポリイミン型の自立支持型動的高分子膜（「ダイナマー」膜）、その製造方法及びその特にガス種の分離方法における使用に関する。
【背景技術】
【０００２】
化学種を分離するために、深令分離法、蒸留、溶媒吸収（化学的又は物理的）、吸着及び膜分離などの様々なタイプの方法が存在する。 
【０００３】
ガス種の分野では、特に天然ガス又は合成ガスの処理において、増大するユーザーのニーズを満足させるために、これらの成分の分離と精製とが必ず必要である。すなわち、粗天然ガス及びそれから誘導される成分は、特に、脱酸として知られている操作により、含まれる二酸化炭素が分離されなければならない。
【０００４】
従来技術において知られている様々な分離方法のうち、膜分離は、最もエネルギー消費が少なく、産業レベルで最も幅広く使用されている方法の一つである。
【０００５】
これらの膜方法は、次のように分類される：
・アルミナ、シリカ、ゼオライト又は炭素から本質的になる多孔質無機膜を使用する方法。これらの方法は、効率的で、中程度の流れのみならず高温及び高圧にも耐えるが、高価である。さらに、分離される化学種に対する無機膜の選択率は中程度のままである；
・高分子膜を使用する方法は、原料及びエネルギーの点では安価である。しかし、使用する膜は急速に劣化する。非常に様々な重合体により有機膜を開発し、そしてそれらをガス分離のために使用することが想定されている。産業上使用されている方法の大部分は、一般に選択性が大きくかつ機械的性質が良好であるとの理由からガラス状重合体、例えばポリイミド、ポリスルホン及びポリフェニレンとして製造された膜を必要とするが、その一方で、これらは透過性が不十分なため無機膜よりも小さいな分離流れを許容する。また、他の重合体、例えばポリシロキサンなどのエラストマーも使用されている。これらは、ガラス状重合体から製造された膜よりも高い透過性を有するが、分離すべきガス種に対する選択性は小さい（A．Stern，J．of Membr．Sci，1994，94；S．T．Hwang外，Separation Science，1974，9（6））。一般に、選択性と透過性との間には反比例関係があることが分かっている：選択性が良好であればあるほど、透過性は低い。したがって、たとえ膜プロセスがより標準的な方法と比較して進歩を示したとしても、なおこれらを具体的に改善させることが必要である。というのは、使用する膜は依然として高価であり、しかも高い流れ（高い透過性）と高い選択性との間の選択をすることが必要な場合が多いからである。
【０００６】
さらに、使用する分子膜の、分離される化学種に対する選択性は、その化学的性質及び／又はそれを構成する単量体の含有量を変更する場合にのみ、調節可能である。、例えば、エチレンオキシド（ＥＯ）とエピクロルヒドリン（ＥＰ）との共重合体から形成された、ガスの選択的分離用の膜が、特に欧州特許第１３２２４０９号で既に提案されている（ここで、エチレンオキシド単位のいくらかはプロピレンオキシド（ＰＯ）単位で置換されていてよい）。これらの膜は、ガス混合物に含まれる二酸化炭素（ＣＯ2）の選択的分離のために特に有用である。ＣＯ2に対する最も高い選択性は、８５／２／１３（モル％）の割合のＥＯ／ＥＰ／ＰＯ単位から形成された膜で得られる。Ｓａｎｃｈｅｚ  Ｊ外による論文（Ｍｅｍｂｒａｎｅ  Ｓｃｉｅｎｃｅ，２００２，２０５，２５９−２６３）は、ポリエチレンオキシド（ＰＥＯ）とエピクロルヒドリンとの架橋共重合体から得られた自立膜の透過性の研究に関する。この論文では、ＰＥＯ／エピクロルヒドリン（ＰＥＯ／ＥＰ）比を変化させることによってＣＯ2透過特性を変化させることが可能であることが示唆されている。最もよい結果が８７％〜９６％のエチレンオキシド単位を含む共重合体で得られ、最大のＣＯ2透過率が９３％の含有量で得られる。
【先行技術文献】
【特許文献】
【０００７】
【特許文献１】欧州特許第１３２２４０９号明細書
【非特許文献】
【０００８】
【非特許文献１】Ａ．Ｓｔｅｒｎ，Ｊ．ｏｆ  Ｍｅｍｂｒ．Ｓｃｉ，１９９４，９４
【非特許文献２】Ｓ．Ｔ．Ｈｗａｎｇ外，Ｓｅｐａｒａｔｉｏｎ  Ｓｃｉｅｎｃｅ，１９７４，９（６）
【非特許文献３】Ｓａｎｃｈｅｚ  Ｊ外，Ｍｅｍｂｒａｎｅ  Ｓｃｉｅｎｃｅ，２００２，２０５，２５９−２６３
【発明の概要】
【発明が解決しようとする課題】
【０００９】
したがって、単純で安価なプロセスにより製造することができ、しかも分離するのが望ましい種に対する高い選択性を与えると同時に、許容できる流れで機能する可能性を維持することのできる高分子膜に対する要望がある。
【００１０】
また、化学的性質及び／又は構成する単量体の含有量を変更する必要なしに選択性を単純に調節することのできる利用可能な高分子膜を得ることも望ましい。
【００１１】
したがって、本発明の目的は、分離される化学種に対する高い選択性を有し、しかも容易に調節できると同時に良好な透過性を有する、単純で安価なプロセスにより製造することのできる有機高分子膜を提供することである。
【課題を解決するための手段】
【００１２】
本発明の主題の一つは、自立支持型高分子膜であって、次式（Ｉ）の反復単位から形成される動的重合体から形成されることを特徴とする自立支持型高分子膜である：
【化１】
0005612072.tif 000002
式中、
・Ｄは、次式（ＩD）のサブユニットを表し：
【化２】
0005612072.tif 000003
（式中、
・ｘは１０〜２０の範囲の整数であり；
・ｐ＝０又は１であり；そして
・＊は、イミン結合によるＤのＧへの結合点である。）；
・Ｇは、次式（ＩG）のサブユニットを表し：
【化３】
0005612072.tif 000004
（式中、
・Ｒ1は、水素原子又は１〜４個の炭素原子を有するアルキル基を表し、
・Ｙは窒素原子又はＣ−ＯＨを表し、
・＃はイミン結合によるＧのＤへの結合点である。）；
ここで、該重合体中に存在する式（ＩG）の該サブユニット数の少なくとも５０％が遷移金属イオンと錯体を形成するものとする。
【図面の簡単な説明】
【００１３】
【図１】図１は、各種膜の示差走査熱量測定分析を示す図である。
【図２】図２は、膜Ｍ0（上のスペクトル）及びＭ2（下のスペクトル）のＦＴＩＲスペクトルを示す図である。
【図３】図３は、ヘリウム（Ｈｅ：四角）、窒素（Ｎ2：丸）及び酸素（Ｏ2：三角）に対する、Ｚｎ2+イオン含有量（当量）に応じた膜の透過係数（Ｂａｒｒｅｒ）の変化を示す図である。
【図４】図４は、二酸化炭素についてのＺｎ2+イオン含有量（当量）に応じた膜の透過係数（Ｂａｒｒｅｒ）の変化を示す図である。
【図５】図５は、Ｚｎ2+イオン含有量（当量）の関数として表される、「タイムラグ」法により決定される二酸化炭素拡散係数（ＤCO2）（１０-7．ｃｍ2．ｓ-1）の値の変化を示す図である。
【図６】図６は、全ＣＯ2透過性における溶解パラメーターを示す図である。
【発明を実施するための形態】
【００１４】
これらの膜は、良好な弾性と高い熱安定性（約２８０℃）とを有する。また、これらはＣＯ2透過性も改善されている。さらに、金属イオンは、重合体鎖のための架橋点を創り出し、かつ、分離されるべき化学種に応じて膜の選択性を調節することを可能にする。さらに、本質的に可逆的な結合であるイミン結合は、膜再構成、自己分配及び選択性の特性を付与し（そのため、「動的重合体」という用語が生まれる）、これは、それらのリサイクルを推進するため、環境に優しい。
【００１５】
本発明によれば、遷移金属イオンは、好ましくはＺｎ2+、Ｆｅ2+、Ｃｕ+、Ｎｉ2+、Ｃｏ2+及びＡｇ+から選択される。
【００１６】
式（ＩG）のサブユニットのＲ1基について述べたアルキル基としては、メチル、エチル、ｎ−プロピル、ｎ−ブチル及びｔ−ブチル基が挙げられる。本発明の好ましい一実施形態によれば、Ｒ1は、ｔ−ブチル基、より好ましくはＹに対してパラ位にあるｔ−ブチル基を表す。
本発明の好ましい一実施形態によれば、サブユニット（ＩG）は、以下のサブユニット（ＩG1）及び（ＩG2）から選択される：
【化４】
0005612072.tif 000005
上記式（ＩG1）のサブユニットにおいて、Ｒ1基は、式（ＩG）のサブユニットについて上記したのと同じ意味を有する。本発明の特に好ましい一実施形態によれば、Ｒ1はｔ−ブチル基を表す。
【００１７】
式（ＩG）のサブユニットは、遷移金属と錯体を形成することができるという特定の性質を有するが、これは、まず式（Ｉ）の重合体の架橋点として機能し、続いて分離されるべき種に可逆的に結合し、そして該種が膜を通過するのを促進させる。
【００１８】
すなわち、所定の化学種に対する膜の選択性を、使用する遷移金属の性質を変更することによって変更できる（Ａｇ（Ｉ）又はＣｕ（Ｉ）によるオレフィン／パラフィンの分離、ＣＯ（II）によるＯ2に対するＮ2の分離など、二酸化炭素に対する錯化部位を形成するＺｎ（II）によるＣＯ2の分離。）。
【００１９】
このタイプのサブユニットを取り入れた膜は、さらに、ＣＯ2などの所定のガス種に対して改善された透過性及び溶解性特性を有する。
【００２０】
本発明の好ましい一実施形態によれば、式（ＩG）のサブユニットに錯化する遷移金属のモル比は０．５〜２の範囲にある。
【００２１】
本発明者は、実際、このモル比が０．５未満であると、膜は極めて透過性ではあるが、十分な選択性がなく、また、このモル比が２を超えると、膜は非常に高い選択性を有するが、透過性が不十分であることを発見した。
【００２２】
本発明に従う自立支持膜は、約３００〜６００μｍ、好ましくは約２００〜４００μｍの範囲の厚さを有することができる。
【００２３】
また、本発明の主題は、上記式（Ｉ）の反復単位から形成された少なくとも１種の動的重合体により形成される自立支持型高分子膜の製造方法であって、次の工程を含むことを特徴とする方法でもある：
（ａ）少なくとも１種の有機溶媒への溶液の状態で次のものを含む反応混合物を製造する工程：
・次式（Ｉ’D）の先駆物質から選択されるサブユニットＤの少なくとも１種の先駆物質：
【化５】
0005612072.tif 000006
（式中、ｘ’は１０〜２０の範囲の整数であり、ｐ’＝０又は１である。）、及び
・次式（Ｉ’G）の先駆物質から選択されるサブユニットＧの少なくとも１種の先駆物質：
【化６】
0005612072.tif 000007
（式中、Ｒ’1は水素原子又は１〜４個の炭素原子を有するアルキル基を表し、Ｙ’は窒素原子又はＣ−ＯＨを表す。）；
（ｂ）該反応混合物を還流するように加熱することによって該先駆物質を重縮合させて次式（Ｉ’）の反復単位から形成される動的重合体を得る工程：
【化７】
0005612072.tif 000008
（式中、
・Ｄは、次式（ＩD）のサブユニットを表し：
【化８】
0005612072.tif 000009
（式中、
・ｘは１０〜２０の範囲の整数であり；
・ｐ＝０又は１であり；そして
・＊は、イミン結合によるＤのＧへの結合点である。）；
・Ｇは、次式（ＩG）のサブユニットを表す：
【化９】
0005612072.tif 000010
（式中、
・Ｒ1は、水素原子又は１〜４個の炭素原子を有するアルキル基を表し、
・Ｙは窒素原子又はＣ−ＯＨを表し、
・＃はイミン結合によるＧのＤへの結合点である。））；
（ｃ）このようにして得られた重合体を有機溶媒に溶解させて重合体溶液（溶液Ｐ）を得る工程：
（ｄ）次式（II）の遷移金属塩：
Ｍm（Ａ）n     （II）
（式中、
・Ｍは遷移金属イオン、好ましくはＺｎ2+、Ｆｅ2+、Ｃｕ+、Ｎｉ2+、Ｃｏ2+及びＡｇ+から選択されるものであり、
・Ａは１価又は２価の陰イオンであり、
・ｍ及びｎは、該塩の電気的中性が満たされるように選択される。）
を溶媒に溶解させて該式（II）の塩の溶液（溶液Ｓ）を得る工程：
（ｅ）該溶液Ｐに溶液Ｓを、該重合体中に存在する式（ＩG）のサブユニットに遷移金属イオンが少なくとも０．５、好ましくは０．５〜２のモル比で錯化する量で添加する工程：
（ｆ）膜を形成させ、そして該反応媒体から該溶媒を蒸発させる工程。
【００２４】
式（II）の塩の陰イオンＡとしては、特に酢酸、トリフルオロメタンスルホン酸、テトラフルオロホウ酸、ヘキサフルオロリン酸、硝酸及び過塩素酸陰イオンが挙げられる。これらの陰イオンのなかでは、酢酸が特に好ましい。
【００２５】
式（II）の塩は、好ましくは式（Ｉ'）の反復単位の総質量に対して０．５〜２当量を占める。
【００２６】
該溶剤は、好ましくは、テトラヒドロフラン（ＴＨＦ）、トリクロルメタン（ＣＨＣｌ3）、ジクロルメタン（ＣＨＣｌ2）及びそれらの混合物から選択される有機溶媒によって形成される。
【００２７】
この方法の好ましい一実施形態によれば、使用する溶媒は、無水の形態にある。
【００２８】
様々なサブユニットの重縮合は、１２〜２４時間を範囲とすることができる時間にわたって還流で実施される。
【００２９】
溶液Ｓの溶媒、すなわち式（II）の塩を溶解させるために使用される溶媒は、好ましくは、エタノール、メタノールなどの低級アルコール及びアセトニトリルから選択される。メタノールが特に好ましい。
【００３０】
膜の形成は、例えば、得るのが望まれる膜の形状に対応する形状を有する型に反応混合物を注ぎ又は好適な基材に被覆し、続いて有機溶媒を蒸発させることによって実施できる。
【００３１】
この方法は、実施するのが簡単で、再現性があり、しかも安価であり、かつ、重合体を１００％の収率で製造することになる。大きなエネルギー消費を必要とせず、かつ、重縮合反応の副生成物としての水を少量しか生じない範囲で、環境に優しい。
【００３２】
本発明の自立支持膜は、特に化学種の膜分離方法に使用できる。
【００３３】
本発明の膜は、ガス混合物の選択的分離に特に有効である。式（ＩG）のサブユニットがＺｎ2+イオンと錯体を形成した膜は、特に二酸化炭素に対する選択性が改善されている。そのため、本発明の膜は、二酸化炭素を伴う様々な産業分野で重要なものである。
【００３４】
したがって、本発明の主題は、上記自立支持膜の、化学種の選択的分離、特に天然ガス又は産業ガスに含まれるガス種の選択的分離のための使用でもある。好ましい一実施形態によれば、金属イオンはＺｎ2+イオンであり、膜は二酸化炭素の選択的分離のために使用される。
【００３５】
したがって、本発明の別の主題は、化学種、特に二酸化炭素などのガス種の分離方法であって、分離することが望まれる種を含有する気体又は液体混合物を、金属イオンが好ましくはＺｎ2+イオンである本発明に従う前記自立支持型高分子膜に通すことからなる方法である。
【００３６】
また、本発明に従う膜は、
・炭化水素を分離する、
・揮発性有機化合物を回収する、
・Ｎａ+／Ｋ+イオンの輸送を容易にする
ためにも使用できる。
【００３７】
本発明を次の製造例により例示するが、これらに限定されるものではない。
【実施例】
【００３８】
例
以下の例で製造された膜の構造を、パーキン・エルマー社がＴＡ機器２９２０変調ＤＳＣという商品名で販売する熱量計を使用した示差走査熱量測定により検討した。
【００３９】
フーリエ変換赤外分光法（又はＦＴＩＲ）による分析を、サーモフィッシャー社がＮｉｃｏｌｅｔ  Ｎｅｘｕｓ  ＦＴＩＲ／ＡＴＲ  Ｄｉａｍｏｎｄという商品名で販売する分光計で実施した。
【００４０】
各種膜の透過係数及び拡散係数の決定を、試験膜によって分離された２個の透過セルから形成された前部透磁率計を使用してタイムラグ法により行った。まず、この膜及び２個の区分を二次真空下で少なくとも４８時間にわたりレイボールド社がＴｕｒｂｏｖａｃ５０という商品名で販売する５０ｌ．ｓ-1の吐出量の分子ターボポンプを使用して脱気した。続いて、これら２つの区分を分離し、その後検討すべきガスを膜の上流に位置した区分に３．０×１０５Ｐａの圧力で導入する（この圧力は、膜の下流に位置した区分で測定される圧力よりも高い）。膜の下流にある区分での圧力上昇を、ＭＫＳインストルメンツ社がＢａｒａｔｒｏｎという商品名で販売する圧力伝送器を使用して記録した。この方法は、一定容積及び可変圧力での測定に基づくものである。得られる曲線は、フィックの第２法則の分解により、過渡状態の間の拡散係数と、擬定常状態に達したときの透過係数とを決定することを可能にする。
【００４１】
各種膜の溶解度（Ｓ）係数を、カーン社（米国）が販売する、機能が重量測定の原理に基づくＣａｈｎ−１０００型式電気てんびんを使用して決定した。
【００４２】
例１
（１）様々な量の亜鉛塩の存在下での式（Ｉ）反復単位から形成された重合体からなる膜の合成
膜を、次の先駆物質を使用してサブユニットＤ及びＧの重縮合により得た：
・サブユニットＤの先駆物質：アミン末端基を有するポリ（テトラヒドロフラン）ビス（３−アミノプロピル）：
【化１０】
0005612072.tif 000011
（式中、ｘ’は、式（Ｉ’D1）の先駆物質が約１１００ｇ／ｍｏｌの分子量を有するようなものである。）；
・サブユニットＧの先駆物質：４−ｔ−ブチル−２，６−ジホルミルフェノール：
【化１１】
0005612072.tif 000012
【００４３】
１当量（０．２ｇ）の４−ｔ−ブチル−２，６−ジホルミルフェノール及び１当量（１．０６６８ｇ）のアミン末端基を有するポリ（テトラヒドロフラン）ビス（３−アミノプロピル）（Ｉ’D1）を２５０ｍＬのＴＨＦに溶解させ、次いで４８時間にわたって撹拌しつつ加熱して還流させた。このようにして得られた重合体溶液を蒸発させ、そして真空下で乾燥させた。
【００４４】
続いて、４つの同じ重合体溶液を、０．７ｇの重合体を４ｍＬのＴＨＦに溶解させることによって調製した。
並行して、各種酢酸亜鉛（Ｚｎ（ＣＨ3ＣＯＯ）2）の２ｍＬメタノール溶液を製造する：
・０．５当量のＺｎ（ＣＨ3ＣＯＯ）2（すなわち０．０６０ｇ）を含有する溶液Ｓ0.5、
・１当量のＺｎ（ＣＨ3ＣＯＯ）2（すなわち０．１２１ｇ）を含有する溶液Ｓ1、及び
・２当量のＺｎ（ＣＨ3ＣＯＯ）2（すなわち０．２４２ｇ）を含有する溶液Ｓ2。
【００４５】
これらの溶液Ｓ0.5、Ｓ1及びＳ2において、酢酸亜鉛の当量数は、重合体の反復単位の質量に対して表される（Ｍ反復単位t＝１２７０．２４ｇ．ｍｏｌ-1）。
【００４６】
続いて、各種膜Ｍ0．5、Ｍ1及びＭ2を、それぞれ溶液Ｓ0.5、Ｓ1及びＳ2を４つの重合体溶液のうちの３つに滴下で撹拌しつつ添加することによって製造した。黄色から橙色への色の変化が観察された。この色の変化は、サブユニットＧとＺｎ2+イオンとが即座に錯体を形成したことの証拠である。次いで、このようにして得られた混合物のそれぞれを直径３．７ｃｍのテフロン（商標）ペトリ皿に注いだ。比較する目的のために、上記４つの重合体溶液を、酢酸亜鉛溶液を予め添加することなく３．７ｃｍのテフロン（商標）ペトリ皿に直接注いだ。これらの混合物を室温で２日間にわたりダストを存在させずに乾燥させ、続いて真空下において６０℃でさらに３日間乾燥させた。こうして、膜Ｍ0.5、Ｍ1及びＭ2並びにＺｎ2+イオンを含まない膜Ｍ0を得た。
【００４７】
得られた自立支持膜の厚さは、およそ３００〜６００μｍであった。
【００４８】
このようにして製造された膜のそれぞれの特徴及び構造は次のとおりであった：
膜Ｍ0
【化１２】
0005612072.tif 000013
1Ｈ  ＮＭＲ（３００ＭＨｚ、ＣＤＣｌ3）：８．４９（ｂｒ、２Ｈ、ＣＨ＝Ｎ）；７．５７（ｂｒ、２Ｈ、ＣＨ−２）；３．５５（ｔ、４Ｈ、ＣＨ−５）；３．４１（ｔ、４Ｈ、ＣＨ−３）；３．３９（ｂｒ、５’Ｈ、ＣＨ−６）；１．９２（ｔ、４Ｈ、ＣＨ−４）；１．５３（ｂｒ、５４Ｈ、ＣＨ−７）；１．１４−１．２４（ｍ、９Ｈ、ｔＢｕ）。
【００４９】
ＩＲ（ｃｍ-1）：２９３７、２８５２、２７９５、１６３６．１５９８、１４６５、１４４６、１３６４、１２０６、１１０３。
【００５０】
示差走査熱量測定（ＤＳＣ）による分析：
・第１サイクル：ガラス転移温度：Ｔｇ＝−６８．５℃、
結晶化温度：Ｔｃ＝−１４．８０℃、
融点：Ｔｍ＝９．２３℃、
融解熱：ＤＨｍ＝２３．０６  Ｊ／ｇ。
・第２サイクル：Ｔｇ＝−６８．２５℃
Ｔｃ＝−２４．１１℃
Ｔｍ＝１０．１６℃
ＤＨｍ：３０．６２Ｊ／ｇ。
【００５１】
膜Ｍ0.5
【化１３】
0005612072.tif 000014
1Ｈ  ＮＭＲ（３００ＭＨｚ、ＣＤＣｌ3）：８．３２−８．１８（ｄ  ｂｒ、２Ｈ、ＣＨ＝Ｎ）；７．４２（ｂｒ、２Ｈ、ＣＨ−２）；３．５３（ｂｒ、４Ｈ、ＣＨ−５）；３．２２（ｂｒ、５８Ｈ、ＣＨ−６．３）；１．７６−１．６２（ｍ、５．５Ｈ、ＣＨ−４、ＣＨ3−ＣＯＯ-）；１．４１（ｂｒ、５４Ｈ、ＣＨ−７）；１．１（ｍ、９Ｈ、ｔＢｕ）。
【００５２】
ＤＳＣ第１サイクル：Ｔｇ：−６８．２５℃；２９．５０℃
ＤＳＣ第２サイクル：Ｔｇ：−６９．５１℃；２０．０４℃。
【００５３】
膜Ｍ1
【化１４】
0005612072.tif 000015
1Ｈ  ＮＭＲ（３００ＭＨｚ、ＣＤＣｌ3）：８．１１（ｂｒ、２Ｈ、ＣＨ＝Ｎ）；７．４５  ａｎｄ  ７．３１（ｄ  ｂｒ、２Ｈ、ＣＨ−２）；３．５１（ｂｒ、４Ｈ、ＣＨ−５）；３．２８（ｂｒ、５８Ｈ、ＣＨ−６．３）；１．９２（ｓ、３Ｈ、ＣＨ3−ＣＯＯ-）；１．８２（ｂｒ、４Ｈ、ＣＨ−４）；１．４７（ｂｒ、５４Ｈ、ＣＨ−７）；１．１１（ｍ、９Ｈ、ｔＢｕ）。
【００５４】
ＩＲ（ｃｍ-1）：２９３３、２６５２、２７９４、１６０９、１５８１、１４１２、１３６３、１２３２、１２０６、１１０４、１０２３、８４１、７７７、６６７、６１４、４９８。
【００５５】
ＤＳＣ第１サイクル：Ｔｇ：−６７．３０℃；１２．４１℃
ＤＳＣ第２サイクル：Ｔｇ：−６７．８１℃；７．３７℃。
【００５６】
膜Ｍ2
【化１５】
0005612072.tif 000016
1Ｈ  ＮＭＲ（３００ＭＨｚ、ＣＤＣｌ3）：８．１３（ｂｒ、２Ｈ、ＣＨ＝Ｎ）；７．２５（ｂｒ、２Ｈ、ＣＨ−２）；３．７０（ｂｒ、４Ｈ、ＣＨ−５）；３．４０（ｂｒ、５８Ｈ、ＣＨ−６．３）；１．９０（ｓ、６Ｈ、ＣＨ3−ＣＯＯ-）；１．８２（ｂｒ、４Ｈ、ＣＨ−４）；１．５１（ｂｒ、５４Ｈ、ＣＨ−７）；１．２０（ｍ、９Ｈ、ｔＢｕ）。
【００５７】
ＩＲ（ｃｍ-1）：２９３３、２６５２、２７９４、１６０９、１５８１、１４１２、１３６３、１２３２、１２０６、１１０４、１０２３、８４１、７７７、６６７、６１４、４９８。
【００５８】
ＤＳＣ第１サイクル：Ｔｇ＝−６３．７７℃；１２９．９７℃
ＤＳＣ第２サイクル：Ｔｇ＝−６５．２８℃；１０４．２４℃。
【００５９】
上に与えた値から、Ｚｎ2+の存在がＴｇ値に僅かな影響を与え、−６８．２５（Ｍ0）から−６３．７７（Ｍ2）に増加することが明らかになる。膜Ｍ0の重合体は−２４．１１℃の結晶化温度を有するが、これはＺｎ2+を取り込んだ膜については消失する。Ｚｎ2+の存在下でのサブユニットＧの錯化により生成された架橋は、重合体の結晶部分を排除する。
【００６０】
さらに、重合体の物理的及び機械的強度は、架橋剤、すなわちＺｎ2+イオンの量が多ければ多いほど比例的に大きくなる。
【００６１】
これらの膜についての粉末Ｘ線回折分析を実施したところ、重合体の非晶質の性質が示された。これらの回折図（図示しない）は、本質的に、ファン・デル・ワールス接触距離を有する平行な重合体鎖間における水素相互作用の距離を代表する２θ＝２１−２３°（ｄ＝４．５−４．８Å）の値でハロー（広がった線）を示す。
【００６２】
各種膜の示差走査熱量測定分析を添付した図１に示しており、図中、熱流（ワット／ｇ）は、温度（℃）に応じたものである。この図では、曲線は、それぞれこの順序で、上の曲線から、膜Ｍ0、Ｍ0．5、Ｍ1及びＭ2に相当する。
【００６３】
これらの曲線から、膜を構成する重合体が−６９．５１〜−６３．７７℃のガラス転移温度を有するエラストマーであることが明らかになる。
【００６４】
サブユニットＧとＺｎ2+イオンとの錯体形成現象の実証を、特にフーリエ変換赤外分光法で行った。
【００６５】
添付した図２は、膜Ｍ0（上のスペクトル）及びＭ2（下のスペクトル）のＦＴＩＲスペクトルを示している。この図では、透過率は波数（ｃｍ-1）の関数である。
【００６６】
２つの膜Ｍ2及びＭ0のスペクトルを比較することで、振動バンドνCH＝N＝１６３６．５４ｃｍ-1が低い波数の方にシフトし、またνCHAr＝１４４６．７５ｃｍ-1についても１４１２．２６ｃｍ-1にシフトすることが分かる。
【００６７】
６６６．７６ｃｍ-1でのν（Ｚｎ−Ｏ）及び４７７．８１ｃｍ-1でのν（Ｚｎ−Ｎ）という２つのバンドの出現は、膜Ｍ2中に存在するサブユニットＧとＺｎ2+イオンとが錯体を形成したことを示している。
【００６８】
また、膜Ｍ0、Ｍ0.5、Ｍ1及びＭ2の水又は水／ＴＨＦ混合物（８／２）への膨潤度も検討した。溶媒交換部位は実際に溶媒和する場合があるのに対し、重合体鎖の架橋により生じる自由空間は、溶媒により満たされた状態になることができる。膨潤度は、膜が様々な分子と相互作用することができる能力の指標となる。
【００６９】
実験的には、膨潤度は、水取込／損失法により決定した。これを行うために、膜を乾燥状態で秤量し、続いて５時間にわたって、すなわち膜の質量が安定化するまで水中に沈め、そして表面を拭った後に秤量した。質量を基準とした膨潤度Ｇ質量を関係式Ｇ質量＝（ｍ−ｍ0）／ｍ0×１００（ｍ0＝乾燥膜の質量及びｍ＝水中に沈めた後の膜の質量）に従って算出した。
【００７０】
膜のそれぞれについて得られた結果を以下の表１で報告する。
【００７１】
【表１】
0005612072.tif 000017
【００７２】
これらの結果は、膨潤度が０．５当量のＺｎ（ＣＨ3ＣＯＯ）2以上で突如増大し、そして１及び２当量のＺｎ2+で実質的に一定になることを示す。この金属イオンは、水及び溶媒分子に容易に結合するが、これは、高分子膜の膨潤に寄与する。
【００７３】
（２）合成膜の透過及び収着特性の検討
２つの測定を実施して、この例で合成された膜（すなわち様々なＺｎ2+イオン含有量を有するもの）のガス輸送特性を特徴付ける。
【００７４】
透過係数及び拡散係数の決定並びに溶解度係数（Ｓ）の決定
添付した図３は、ヘリウム（Ｈｅ：四角）、窒素（Ｎ2：丸）及び酸素（Ｏ2：三角）に対する、Ｚｎ2+イオン含有量（当量）に応じた膜の透過係数（Ｂａｒｒｅｒ）の変化を示している。
【００７５】
二酸化炭素についても同じ測定を行い、結果を添付図４に報告している。その図において、二酸化炭素に対する透過係数（Ｂａｒｒｅｒ）の変化は、Ｚｎ2+イオン含有量（当量）の関数である。
【００７６】
ＣＯ2に対する膜の透過性（３２〜８４Ｂａｒｒｅｒ）が他のガスに対するものよりも大きいことを注記することができる。これらの曲線は鐘形である。ヘリウムに対する透過性の値（２．６３Å）及び窒素に対する透過性の値（３．６４Å）は、それらの分子のサイズの影響によって説明できるが、ＣＯ2に対する透過性の高い値は、Ｚｎ2+イオンの存在により、重合体内における溶解又は相互作用の影響を示唆するものである。
【００７７】
ＣＯ2に対する膜の透過性は、０．５当量のＺｎ2＋の存在下で４２から８４Ｂａｒｒｅｒまで増大する。
【００７８】
添付した図５は、Ｚｎ2+イオン含有量（当量）の関数として表される、「タイムラグ」法により決定される二酸化炭素拡散係数（ＤCO2）（１０-7．ｃｍ2．ｓ-1）の値の変化を示している。
【００７９】
得られた曲線はこの場合も鐘形であるが、これは、最良の結果がＺｎ2+イオンの含有量を最大０．５当量で変化させた膜により得られることを示している。
【００８０】
全ＣＯ2透過性における溶解パラメーターを、膜Ｍ0、Ｍ0．5及びＭ2についてカーン天秤を使用してＣＯ2の吸着量を測定することによって評価した。
【００８１】
得られた結果を添付した図６に示しており、図中、ＣＯ2の収着係数（Ｓ  ＣＯ2１０-3．ｃｍ3（ＳＴＰ）．ｃｍ-1）は、Ｚｎ2+イオン 含有量（当量）の関数である。
【００８２】
これらの結果は、収着係数が、０当量のＺｎ2+  について７．２５ｃｍ3（ＳＴＰ）ｃｍ3．ｃｍ-1Hgから２当量のＺｎ2＋について１８．８ｃｍ3（ＳＴＰ）ｃｍ3．ｃｍ-1Hg、ｓｆｒまで、膜中におけるＺｎ2+イオンの含有量と共に増大することを示している。
【００８３】
０．５及び２当量のＺｎ2+イオンでは、Ｓの値が純粋なポリエチレンオキシドフィルムについてＬｉｎ及びＦｒｅｅｄｍａｎが報告したものよりも高く（Ｊｏｕｒｎａｌ  ｏｆ  Ｍｅｍｂｒａｎｅ  Ｓｃｉｅｎｃｅ，２００４，２３９，１０５−１１７）、また、様々なシリコーン重合体についてＳｔｅｒｎ  Ｓ．Ａ外によって得られたものよりも高い（Ｊｏｕｒｎａｌ  ｏｆ  Ｐｏｌｙｍｅｒ  Ｓｃｉｅｎｃｅ  Ｂ：Ｐｏｌｙｍｅｒ  Ｐｈｙｓｉｃａｌ．，１９８７，２５，１２６３−１２９８）。
【００８４】
これらの結果は、全体として、膜の二酸化炭素に対する透過性が０．５Ｚｎ2+に近い値までＺｎ2+の量と共に増大し、その後１当量のＺｎ2+以上で低下することを示している。しかし、選択性は増大（αCO2／N2＝１２）するところ、拡散係数の値についても同様である。収着係数はＺｎ2+の添加量と共に増大する。これらの結果は、次の２つの要因を考慮することによって説明される：０．５当量のＺｎ2+では、透過係数の値の増加は、錯化ー脱錯化現象を生じさせることによって二酸化炭素と相互作用すると思われるＺｎ2+陽イオンが存在するためである。さらに量が多いと、多数の錯化部位の形成によって生じる架橋の増加が観察される。架橋は、一般に透過性を減じる。
【００８５】
二酸化炭素に対する透過性の実験で得られた溶解度係数の値Ｓタイムラグ（Ｓ＝Ｐｅ／Ｄexp）及びその実験値Ｓ’を以下の表２に報告する。
【００８６】
【表２】
0005612072.tif 000018
【００８７】
２つの値Ｓ及びＳ’は非常に類似しているため、測定の正確さが認められる。
【００８８】
予め試験された膜の透過係数から算出される理想選択性を以下の表３に報告する。
【００８９】
【表３】
0005612072.tif 000019
【００９０】
理想選択性α（ＣＯ2／Ｎ2）が膜Ｍ0についての１．９から膜Ｍ1についての１２まで増大することが観察される。膜Ｍ2について、溶解度係数の増加（Ｓ＝１０-3  １８．８ｃｍ3（ＳＴＰ）ｃｍ3．ｃｍ-1Hg）は、自由体積分率の減少（Ｍ2のＤ＝１．６×１０-7．ｃｍ2．ｓ-1）を相殺するのには不十分であった。
【００９１】
これらの結果は、プロセスが本質的にはＺｎ2+による収着減少によって制御されるものの、拡散パラメーターが架橋の影響下ではより有力になることを示している。
【００９２】
拡散及び溶解度に関して最良の性能品質を併せ持つ膜は、０．５〜１当量のＺｎ（II）イオン量の存在下で得られたものである。
【図１】
0005612072.tif 000029
【図２】
0005612072.tif 000030
【図３】
0005612072.tif 000031
【図４】
0005612072.tif 000032
【図５】
0005612072.tif 000033
【図６】
0005612072.tif 000034